(57)【要約】【課題】  耐水性、耐湿性、防食性及び耐アルカリ性に優れる塗装物品を提供することである。【解決手段】  カルボキシル基含有ポリエステル樹脂（Ａ）７０〜９９質量部及びβ−ヒドロキシアルキルアミド架橋剤（Ｂ）１〜３０質量部からなり、且つ、樹脂（Ａ）と架橋剤（Ｂ）の固形分合計１００質量部に対して、トリアゾールブロック化イソホロンジイソシアネート化合物（Ｃ）０．１〜５質量部及び顔料成分（Ｄ）を０．１〜１００質量部含有する熱硬化型粉体塗料組成物。【選択図】                            なし【特許請求の範囲】
【請求項１】
カルボキシル基含有ポリエステル樹脂（Ａ）７０〜９９質量部及びヒドロキシアルキルアミド架橋剤（Ｂ）１〜３０質量部からなり、且つ、樹脂（Ａ）と架橋剤（Ｂ）の固形分合計１００質量部に対して、トリアゾールブロック化イソホロンジイソシアネート化合物（Ｃ）０．１〜５質量部及び顔料成分（Ｄ）を０．１〜１００質量部含有する熱硬化型粉体塗料組成物。
【請求項２】
カルボキシル基含有ポリエステル樹脂（Ａ）とβ−ヒドロキシアルキルアミド架橋剤（Ｂ）の固形分合計１００質量部に対して、顔料成分（Ｄ）の全部又は一部として、炭酸カルシウムを１〜２０質量部及び硫酸バリウムを１〜２０質量部含有する請求項１に記載の熱硬化型粉体塗料組成物。
【請求項３】
塗料組成物中に有機錫を含有しないことを特徴とする請求項１又は２に記載の熱硬化型粉体塗料組成物。
【請求項４】
請求項１〜３のいずれか１項に記載の熱硬化型粉体塗料組成物を塗装して得られた塗装物品。
【発明の詳細な説明】
【技術分野】
【０００１】
本発明は、カルボキシル基含有ポリエステル樹脂（Ａ）、β−ヒドロキシアルキルアミド架橋剤（Ｂ）、トリアゾールブロック化イソホロンジイソシアネート化合物（Ｃ）及び顔料成分（Ｄ）の種類と含有量を調整してなる貯蔵性並びに低温硬化性に優れた熱硬化型粉体塗料組成物、及び該粉体塗料組成物を塗装されてなる、耐水性、耐湿性、防食性及び耐アルカリ性に優れた塗装物品に関する。
【背景技術】
【０００２】
粉体塗料は、塗装時に有機溶剤の大気中への揮発がないことから、低公害型の塗料として知られている。特に、ポリエステル樹脂と架橋剤を組合せてなるポリエステル樹脂系粉体塗料は、金属製品に適用される塗料として知られている。
【０００３】
従来ポリエステル樹脂系粉体塗料の架橋剤としては、カルボキシル基含有ポリエステル樹脂との組合せに使用するものとして、トリグリシジルイソシアヌレート（以下、「ＴＧＩＣ」と略する場合がある）が知られている。しかし、ＴＧＩＣは、皮膚刺激性や毒性の点からその使用に問題があった。また、水酸基含有ポリエステル樹脂と組合わせる架橋剤としてはブロック化イソシアネート化合物が知られているが、多量にブロック化イソシアネート化合物を使用すると、熱硬化時揮散するブロック剤によって「ヤニ・スス」が多量に発生し、乾燥炉のメンテンナスや塗膜に落下して仕上り性が低下することがあった。
【０００４】
このような問題点を解決する架橋剤として、ヒドロキシルアルキルアミド型硬化剤が実用化されている。例えば、酸末端ポリエステル樹脂（主材樹脂）とβ−ヒドロキシアルキルアミド（硬化剤）を含有する粉体塗料であって、体質顔料を２０ＰＨＲ以上１００ＰＨＲ以下含有することを特徴とする粉体塗料組成物が開示されている（特許文献１）。
【０００５】
また、カルボキシル基含有ポリエステル樹脂、エポキシ基含有ビニル系樹脂及びβ−ヒドロキシアルキルアミド硬化剤を含有する粉体塗料組成物が開示されている（特許文献２）。
【０００６】
他に、（Ａ）常温固形のカルボキシル基含有ポリエステル樹脂、（Ｂ）ヒドロキシルアルキルアミド、（Ｃ）炭酸カルシウム、及び（Ｄ）トリポリリン二水素アルミニウムを含有する熱硬化性粉体塗料組成物が開示されている（特許文献３）。
【０００７】
他に、カルボキシル基含有樹脂（Ａ）、β−ヒドロキシアルキルアミド硬化剤（Ｂ）、及び炭酸ストロンチウムで変性されたアルミニウムリン酸塩からなる防食剤（Ｃ）を含有してなる熱硬化性粉体塗料組成物が開示されている（特許文献４）。
しかし、特許文献１〜４の塗膜では、防食性、耐水性、特に低温焼付け時の耐水性が不十分であった。
【０００８】
また、酸性ポリマー（Ａ）、β−ヒドロキシアルキルアミド（Ｂ）、非芳香族のブロック化ポリイソシアネート（Ｃ）、適宜、顔料及び／又は無機充填剤（Ｄ）、添加剤（Ｅ）を含有する粉体塗料が開示されている（特許文献５）。しかし、特許文献５の塗膜は、耐水性、特に低温焼付け時の耐水性や防食性が不十分であった。このような背景から低温硬化性に優れ、耐水性、耐湿性、防食性及び耐アルカリ性に優れた塗装物品が得られる粉体塗料組成物が求められていた。
【０００９】
【特許文献１】特開２００１−９８２１２号公報
【特許文献２】特開２００１−２９４８０４号公報
【特許文献３】特開２００４−２５０６２８号公報
【特許文献４】国際公開２００６／０３８４９１号パンフレット
【特許文献５】特開２００１−２７１０３４号公報
【発明の開示】
【発明が解決しようとする課題】
【００１０】
本発明の目的は、低温硬化性に優れ、かつ耐水性、耐湿性、防食性及び耐アルカリ性に優れる塗装物品を提供できる熱硬化型粉体塗料組成物を見出すことである。
【課題を解決するための手段】
【００１１】
本発明者らは、上記の課題を解決すべく鋭意研究を行った結果、カルボキシル基含有ポリエステル樹脂（Ａ）、ヒドロキシアルキルアミド架橋剤（Ｂ）、特定のブロック剤を使用したイソホロンジイソシアネート化合物（Ｃ）及び特定の顔料成分（Ｄ）を含有する熱硬化型粉体塗料組成物によって、低温硬化性に優れ、かつ耐水性、耐湿性、防食性及び耐アルカリ性に優れる塗装物品が得られることを見出し、本発明を完成するに至った。
【００１２】
即ち、本発明は、
「１．  カルボキシル基含有ポリエステル樹脂（Ａ）７０〜９９質量部及びヒドロキシアルキルアミド架橋剤（Ｂ）１〜３０質量部からなり、且つ、樹脂（Ａ）と架橋剤（Ｂ）の固形分合計１００質量部に対して、トリアゾールブロック化イソホロンジイソシアネート化合物（Ｃ）０．１〜５質量部及び顔料成分（Ｄ）を０．１〜１００質量部含有する熱硬化型粉体塗料組成物、
２．  カルボキシル基含有ポリエステル樹脂（Ａ）とヒドロキシアルキルアミド架橋剤（Ｂ）の固形分合計１００質量部に対して、顔料成分（Ｄ）の全部又は一部として、炭酸カルシウムを１〜２０質量部及び硫酸バリウムを１〜２０質量部含有する１項に記載の熱硬化型粉体塗料組成物、
３．  粉体塗料組成物中に有機錫を含有しないことを特徴とする１項又は２に記載の熱硬化型粉体塗料組成物、
４．１項〜３項のいずれか１項に記載の熱硬化型粉体塗料組成物を塗装して得られた塗装物品、に関する。
【発明の効果】
【００１３】
本発明のカルボキシル基含有ポリエステル樹脂、ヒドロキシアルキルアミド架橋剤、トリアゾールによりブロックされているイソホロンジイソシアネート化合物及び顔料成分を含む熱硬化性粉体塗料組成物は、貯蔵性、低温硬化性に優れ、かかる粉体塗料組成物を塗装し、加熱乾燥させてなる塗装物品は、耐水性、耐湿性、防食性及び耐アルカリ性に優れるものが得られる。
【００１４】
さらに、カルボキシル基含有ポリエステル樹脂（Ａ）とヒドロキシアルキルアミド架橋剤（Ｂ）の固形分合計１００質量部に対して、顔料成分（Ｄ）の全部又は一部として、炭酸カルシウムを１〜２０質量部及び硫酸バリウムを１〜２０質量部含有することによって、よりいっそうの耐水性、耐湿性、防食性及び耐アルカリ性に優れる塗装物品を得ることができる。
【００１５】
また、有機錫化合物を含有することなく十分に硬化塗膜を得ることができる為、塗料組成物や塗装物品の廃棄処理時における環境負荷を低減できる。
【発明を実施するための最良の形態】
【００１６】
本発明は、カルボキシル基含有ポリエステル樹脂（Ａ）７０〜９９質量部及びヒドロキシアルキルアミド架橋剤（Ｂ）１〜３０質量部からなり、且つ、樹脂（Ａ）と架橋剤（Ｂ）の固形分合計１００質量部に対して、トリアゾールブロック化イソホロンジイソシアネート化合物（Ｃ）０．１〜５質量部及び顔料成分（Ｄ）を０．１〜１００質量部含有する熱硬化型粉体塗料組成物に関する。
【００１７】
本発明について、以下、詳細に説明する。
【００１８】
カルボキシル基含有ポリエステル樹脂（Ａ）：
本発明の熱硬化性粉体塗料組成物に用いるカルボキシル基含有ポリエステル樹脂（Ａ）は、多塩基酸と多価アルコールとをエステル化反応により調製することができる。
【００１９】
上記の多塩基酸は、１分子中に２個以上のカルボキシル基を有する多塩基酸を使用することができ、例えば、フタル酸、イソフタル酸、テレフタル酸、ナフタレンジカルボン酸、４，４−ジフェニルジカルボン酸、ジフェニルメタン−４，４'−ジカルボン酸、コハク酸、アジピン酸、アゼライン酸、セバシン酸、ヘット酸、マレイン酸、フマル酸、イタコン酸、シクロヘキサン−１，３−ジカルボン酸、シクロヘキサン−１，４−ジカルボン酸、ヘキサヒドロフタル酸、ヘキサヒドロイソフタル酸、ヘキサヒドロテレフタル酸、ヘキサヒドロトリメリット酸、メチルヘキサヒドロフタル酸、トリメリット酸、ピロメリット酸、トリメシン酸、メチルシクロヘキセントリカルボン酸、テトラクロロヘキセントリカルボン酸及びこれらの無水物などの１分子中に２個以上のカルボキシル基を有する多塩基酸が挙げられる。
【００２０】
この中でも１分子中に３個以上のカルボキシル基を有する多塩基酸を含有することが好ましく、例えば、トリメリット酸、ピロメリット酸、トリメシン酸、メチルシクロヘキセントリカルボン酸、テトラクロロヘキセントリカルボン酸及びこれらの無水物を、構成する単量体成分のモル数の合計に対して１．０モル％以上、好ましくは２．０モル％以上含有することが、本発明の効果を得るためには好ましい。
【００２１】
上記の多価アルコールは、１分子中に２個以上の水酸基を有する多価アルコールを使用することができ、例えば、エチレングリコール、ジエチレングリコール、トリエチレングリコール、テトラエチレングリコール、プロピレングリコール、ジプロピレングリコール、１，４−ブタンジオール、１，３−ブタンジオール、２，３−ブタンジオール、１，２−ブタンジオール、３−メチル−１，２−ブタンジオール、１，２−ペンタンジオール、１，５−ペンタンジオール、１，４−ペンタンジオール、２，４−ペンタンジオール、３−メチル−４，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、ネオペンチルグリコール、ヒドロキシピバリン酸ネオペンチルグリコールエステルなどのグリコール類、これらのグリコール類にε−カプロラクトンなどのラクトン類を付加したポリラクトンジオール、ビス（ヒドロキシエチル）テレフタレートなどのポリエステルジオール類、１，３−シクロヘキサンジメタノール、１，４−シクロヘキサンジメタノール、トリシクロデカンジメタノール、水添ビスフェノールＡ、水添ビスフェノールＦ、スピログリコール、ジヒドロキシメチルトリシクロデカン等、グリセリン、トリメチロールプロパン、トリメチロールエタン、ジグリセリン、トリグリセリン、１，２，６−ヘキサントリオール、ペンタエリスリトール、ジペンタエリスリトール、ジペンタエリスリトール、ソルビトール、マンニトール等が挙げられる。
【００２２】
この中でも１分子中に３個以上の水酸基を有する多価アルコールを含有することが好ましく、例えば、グリセリン、トリメチロールプロパン、トリメチロールエタン、ジグリセリン、トリグリセリン、１，２，６−ヘキサントリオール、ペンタエリスリトール、ジペンタエリスリトール、ジペンタエリスリトール、ソルビトール、マンニトールなどを、構成する単量体成分のモル数の合計に対して１．０モル％以上、好ましくは２．０モル％以上含有することが、本発明の効果を得るためには好ましい。
【００２３】
さらには、構成する単量体成分中に、３官能以上の多塩基酸と３官能以上の多価アルコールの少なくともいずれか一方を含有し、かつ単量体成分のモル数の合計に対して、該両成分の合計モル数が１．０モル％以上、好ましくは２．０モル％と、その他の多塩基酸とその他の多価アルコールと共に１００〜２５０℃にて重縮合反応して得られる分岐状のカルボキシル基含有ポリエステル樹脂が、低温硬化性、耐水性、耐湿性、防食性及び耐アルカリ性の向上の面から好ましい。
【００２４】
このようなカルボキシル基含有ポリエステル樹脂（Ａ）のガラス転移温度は２０℃〜８０℃、好ましくは３０℃〜７０℃の範囲、数平均分子量は４００〜２０，０００、好ましくは１，０００〜１０，０００、酸価は５〜１００ｍｇＫＯＨ／ｇ、特に２０〜６０ｍｇＫＯＨ／ｇの範囲、軟化点は６０〜１５０℃、好ましくは７０〜１１０℃が、低温硬化性、耐水性、耐湿性、防食性及び耐アルカリ性向上の面から好ましい。上記、ガラス転移温度は、例えばＤＳＣ(示査走査熱量計)によって求めることができる。
【００２５】
ヒドロキシアルキルアミド（Ｂ）：
カルボキシル基含有ポリエステル樹脂（Ａ）の架橋剤として用いられるヒドロキシアルキルアミド（Ｂ）については、β−ヒドロキシアルキルアミドが好適であり、なかでも一分子当たりβ−ヒドロキシアルキルアミド基を２個以上有している多官能型が、低温硬化性や塗装して得られる塗膜の耐湿性の点から好ましい。なお、具体的には、式（１）で示される化合物が好適に用いられる。
【００２６】
【化１】
2009298925.tif 000002
【００２７】
式（１）
（ｎは１以上、好ましくは２〜８の範囲の整数である。）
式（１）で示される化合物の市販品としては、「ＰＲＩＭＩＤ  ＸＬ−５５２」（ＥＭＳ−ＰＲＩＭＤ社製、式（１）においてｎ＝４で示される）を用いることができる。
【００２８】
トリアゾールブロック化イソホロンジイソシアネート化合物（Ｃ）：
上記トリアゾールブロック化ブロックイソシアネート化合物（Ｃ）は、例え
ば、イソホロンジイソシアネート又は該プレポリマーのイソシアネート基を、ブロック剤としてトリアゾールでブロックした化合物である。
上記、イソホロンジイソシアネートは、水酸基との低温硬化性や仕上り性に優れる為、本発明の熱硬化型粉体塗料組成物には好適に用いられる。
【００２９】
またトリアゾールは、イソホロンジイソシアネートのイソシアネート基に付加してブロックするものであり、そして付加によって生成するトリアゾールブロック化ポリイソホロンジイソシアネート化合物は、常温において安定であるが、塗膜の焼付け温度（特に、１４０〜１６０℃（被塗物表面温度）に加熱した際、ブロック剤が解離して遊離のイソシアネート基を再生し、ヒドロキシアルキルアミド架橋剤（Ｂ）の水酸基との反応が可能となる。
【００３０】
なお、トリアゾールの具体例としては、１，２，４−トリアゾール、３−アミノ−１，２，４−トリアゾール、４−アミノ−１，２，４−トリアゾール、３，５−ジアミノ−１，２，４−トリアゾール、３−アミノ−５−フェニル−１，２，４−トリアゾール、３−メルカプト−１，２，４−トリアゾール、５−アミノ−３−メルカプト−１，２，４−トリアゾール、１，２，３−トリアゾール、１Ｈ−ベンゾトリアゾール等が挙げられる。この中でも、特に１,２,４−トリアゾールが、低温硬化性、耐水性、耐湿性、防食性及び耐アルカリ性が満足できる塗膜性能が得られる面から好ましい。
【００３１】
本発明の熱硬化型粉体塗料組成物は、トリアゾールをブロック剤として用いるが、従来から公知のブロック剤、例えば、ε−カプロラクタム、メチルエチルケトオキシム、フェノール、エチレングリコールモノブチルエーテルが知られているが、本発明の目的とする、低温硬化性、耐水性、耐湿性、防食性及び耐アルカリ性のいずれかが不十分である。
【００３２】
詳細には、トリアゾールによりブロックされているイソホロンジイソシアネート化合物は、ブロック剤の揮散（解離）温度が好都合で、カルボキシル基含有ポリエステル樹脂、ヒドロキシアルキルアミド架橋剤との反応を阻害することなくイソシアネートが再生し、ヒドロキシアルキルアミド架橋剤の過剰の水酸基を安定する。
【００３３】
ここで、トリアゾール以外のその他のブロック剤を用いてブロック剤の解離温度が低く過ぎる場合は、カルボキシル基含有ポリエステル樹脂（Ａ）とヒドロキシアルキルアミド架橋剤（Ｂ）との反応に先行してヒドロキシアルキルアミド架橋剤（Ｂ）とイソホロンジイソシアネート化合物（Ｃ）の反応が進む為、十分な塗膜性能や仕上り性が得られなかった。
【００３４】
一方、トリアゾール以外のその他のブロック剤を用いてブロック剤の解離温度が高すぎて低温焼付け時に解離しない場合は、ヒドロキシアルキルアミド架橋剤（Ｂ）における過剰の水酸基の安定化が不十分である為、ブロックされたイソホロンジイソシアネート化合物（Ｃ）が未反応成分として塗膜中に残存する為、耐水性などで白化現象を起こすなどの不具合があった。
【００３５】
各種ブロック剤と各種イソシアネート種の組合わせにおいて塗膜性能や仕上り性を鋭意検討し、粉体塗料組成物中にトリアゾールによりブロックされているイソホロンジイソシアネート化合物（Ｃ）を配合することによって、本発明の目的とする所望の塗膜性能や仕上り性が得られることを見い出した。
【００３６】
なお、本願で用いるトリアゾールによりブロックされているイソホロンジイソシアネート化合物（Ｃ）は、後述する実施例１（化合物（Ｃ）３部配合）のゲル分率（１６０℃２０分加熱乾燥／１５０℃２０分加熱乾燥＝９１．１％／８９．１％）に比べて、比較例１（化合物（Ｃ）なし）のゲル分率（１６０℃２０分加熱乾燥／１５０℃２０分加熱乾燥＝９１．５％／８９．３％）が高くないことからも、架橋剤として機能していないと考えられる。
【００３７】
上記トリアゾールブロック化イソホロンジイソシアネート化合物（Ｃ）の配合割合は、カルボキシル基含有ポリエステル樹脂（Ａ）とヒドロキシアルキルアミド架橋剤（Ｂ）の固形分合計１００質量部に対して、トリアゾールブロック化イソホロンジイソシアネート化合物（Ｃ）０．１〜５質量部、好ましくは１．０〜３．０質量部の範囲が、耐水性の向上には好ましい。
【００３８】
トリアゾールブロック化イソホロンジイソシアネート化合物（Ｃ）を配合することによって塗膜の耐水性が向上することの理由は、従来では、カルボキシル基含有ポリエステル樹脂（Ａ）とヒドロキシアルキルアミド架橋剤（Ｂ）との架橋反応に際し、架橋に関与することなく残存した水酸基が親水性となる為に、耐水性が低下していた。
【００３９】
しかし、本発明の熱硬化型粉体塗料組成物は、ヒドロキシアルキルアミド架
橋剤（Ｂ）における未反応の水酸基と、トリアゾールブロック化ブロックイソシアネート化合物（Ｃ）のイソシアネート基が反応し、ウレタン結合を形成する。これにより、ヒドロキシアルキルアミド架橋剤（Ｂ）における未反応の水酸基を封止するができ、塗膜の耐水性向上を図ることができる。
【００４０】
顔料成分（Ｄ）：
本発明の熱硬化型粉体塗料組成物は、カルボキシル基含有ポリエステル樹脂（Ａ）及びヒドロキシアルキルアミド架橋剤（Ｂ）の固形分合計１００質量部に対して、顔料成分（Ｄ）を０．１〜１００質量部、好ましくは１〜５０質量部、さらに好ましくは５〜３０質量部含有することが、耐水性と仕上り性の面から好ましく、要求される目的に応じて、着色顔料、体質顔料、防錆顔料等の配合割合を工夫して含有する。
【００４１】
上記着色顔料としては、例えば、キナクリドン、ジケトピロロピロール、イソインドリノン、インダンスロン、ペリレン、ペリノン、アントラキノン、ジオキサジン、ベンゾイミダゾロン、トリフェニルメタンキノフタロン、アントラピリミジン、黄鉛、パールマイカ、透明パールマイカ、着色マイカ、干渉マイカ、フタロシアニン、ハロゲン化フタロシアニン、アゾ顔料（アゾメチン金属錯体、縮合アゾ等）、酸化チタン、カーボンブラック、酸化鉄、銅フタロシアニン、縮合多環類顔料等を挙げることができる。
【００４２】
体質顔料としては、例えば、炭酸カルシウム、硫酸バリウム、含水珪酸マグネシウム（タルク）、炭酸マグネシウム、硫酸カルシウム（石膏）、珪藻土、マイカ（雲母粉）、クレー（カオリン）及びシリカ等が挙げられ、必要に応じて表面処理を施した体質顔料も使用できる。
【００４３】
この中でも特に、カルボキシル基含有ポリエステル樹脂（Ａ）とヒドロキシアルキルアミド架橋剤（Ｂ）の固形分合計１００質量部に対して、顔料成分（Ｄ）の全部又は一部として、体質顔料である炭酸カルシウムを１〜２０質量部、好ましくは３〜１５質量部、さらに好ましくは５〜１０質量部、並びに硫酸バリウムを１〜２０質量部、好ましくは３〜１５質量部、さらに好ましくは５〜１０質量部含有することにより、適度な充填効果が発揮され耐水性と防食性、特に１４０〜１６０℃（被塗物表面温度）で１０〜２０分間焼付け時の塗膜における耐水性と防食性向上に効果があることを見出せた。
【００４４】
前記、炭酸カルシウムには、化学的合成によって得られる沈降性炭酸カルシウム（軽質タンカル）や大理石、石灰石、棘皮、動物化石等を粉砕して得られる天然産炭酸カルシウム（重質タンカル）が挙げられる。
【００４５】
前記、硫酸バリウムには、天然の重晶石と呼ばれるバライト鉱物の粉砕品（バライト粉）や化学反応で製造した沈降性硫酸バリウムとがあり、この中でも粒子の大きさを選択幅のある沈降性硫酸バリウムを使用することがよい。
【００４６】
前記、防錆顔料としては、塗料用として従来公知のものを使用することができ、例えば、リンモリブデン酸アルミニウム、トリポリリン酸アルミニウム、酸化亜鉛（亜鉛華）等を使用することができる。特に防錆力と塗料の貯蔵安定性の点から、トリポリリン酸二水素アルミニウムを使用することができる。さらに顔料表面を亜鉛、カルシウム、ナトリウム、マンガン、錫、チタン等の化合物で処理されたものを使用してもよい。
【００４７】
本発明において、防錆顔料を使用する場合、その配合量は、塗膜の防錆性
と平滑性の点から、上記カルボキシル基含有ポリエステル樹脂（Ａ）と上記ヒドロキシアルキルアミド架橋剤（Ｂ）及びトリアゾールブロック化イソシアネート化合物（Ｃ）との合計１００質量部に対して、１〜２０質量部、好ましくは３〜１０質量部が、防食性と仕上り性の為にもよい。
【００４８】
本発明の熱硬化型粉体塗料組成物は、カルボキシル基含有ポリエステル樹脂（Ａ）とヒドロキシアルキルアミド架橋剤（Ｂ）及びトリアゾールブロック化イソホロンジイソシアネート化合物（Ｃ）及び顔料成分（Ｄ）に加え、適宜必要に応じて、顔料分散剤、表面調整剤、シリカ、アルミニウム、酸化アルミニウム等の各種流動性調整剤；アクリルオリゴマー、シリコーン、ワックス類、カップリング剤、酸化防止剤、磁性粉、安定剤、紫外線吸収剤、レベリング剤、可塑剤、ワキ防止剤、帯電制御剤等を含有することができる。また、触媒として有機錫を含有することなく、低温焼付け（１４０〜１６０℃で１０〜２０分間の焼付け条件）にて、十分な塗膜性能を得ることができる。
【００４９】
上記の表面調整剤の市販品としては、例えば、アクロナール４Ｆ（ＢＡＳＦ社製）、ポリフローＳ（共栄社化学社製）、レジフローＬＶ（ＥＳＴＲＯＮ ＣＨＥＭＩＣＡＬ社製）等が挙げられ、シリカ担体アクリル重合体、例えば、モダフローＩＩＩ（モンサント社製）、レジフローＰ６７（ＥＳＴＲＯＮ ＣＨＥＭＩＣＡＬ社製）等が好適に用いられる。また、表面調整剤であるアクリル重合体とエポキシ樹脂の混合物をエポキシ樹脂の使用量が上記範囲内になるようにして、使用してもよい。
【００５０】
上記の流動性付与剤としては、疎水性シリカ、親水性シリカや酸化アルミニウム等が適用でき、市販品として、例えば、ＡＥＲＯＳＩＬ１３０、ＡＥＲＯＳＩＬ ２００、ＡＥＲＯＳＩＬ ３００、ＡＥＲＯＳＩＬＲ−９７２、ＡＥＲＯＳＩＬ Ｒ−８１２、ＡＥＲＯＳＩＬ Ｒ−８１２Ｓ、Ａｌｍｉｎｉｕｍ ＯｘｉｄｅＣ（日本アエロジル社製）、カープレックスＦＰＳ−１（ＤＳＬ社製）等が挙げられる。
【００５１】
上記の熱硬化型粉体塗料組成物の製造方法としては、例えば、カルボキシル基含有ポリエステル樹脂（Ａ）とヒドロキシアルキルアミド架橋剤（Ｂ）及びトリアゾールブロック化イソホロンジイソシアネート化合物（Ｃ）及び顔料成分（Ｄ）、必要に応じて添加する表面調整剤等の原材料組成物を、ミキサー、ブレンダー等を用いてドライブレンドし、混合後、ニーダーにより原材料を８０〜１４０℃で溶融混練し、冷却する。
次に、溶融物は、室温放置又は、冷却ロールや冷却コンベヤー等で冷却して固化され、機械又は気流式の粉砕機を用いて冷却済みの溶融混練物を粉砕し、粗粉砕及び微粉砕の工程を経て所望の粒径に粉砕する。その後、振動式のふるいや気流式分級機により分級して、熱硬化性樹脂粉体を得ることができる。この方法以外にもスプレードライ法や重合法によっても熱硬化型粉体塗料組成物を製造することができる。
【００５２】
上記熱硬化型粉体塗料組成物の平均粒子径としては、１０〜５０μｍ、好ましくは２０〜４０μｍ、さらに好ましくは２５〜３５μｍであることが仕上り性に優れる塗膜が得られる。なお、平均粒子径は、レーザー回折法、マイクロメッシュシーブ法、コールターカウンター法等の公知の粒度分布測定法により測定された粒度分布より体積平均を算出して求められる。
【００５３】
本発明の熱硬化型粉体塗料組成物に使用する金属基材としては、例えば亜鉛、鉄、アルミニウム、マグネシウム、鋼およびこれらの合金、亜鉛めっき鋼板などが挙げられ、これらは冷間圧延、熱間圧延、鋳型成形、研削、酸洗浄などで処理されていても差し支えない。さらに具体的には、建築材料、電気製品、事務用機器、自動車の車体、外板および部品などがあげられる。 
また、上記金属基材にりん酸塩処理液やクロメート処理液等で表面処理を施した表面処理鋼板やショットブラスト鋼板等も用いることができる。
なおりん酸塩処理液は、例えば、りん酸鉄、りん酸マンガン、りん酸亜鉛、およびカルシウム、ニッケル、マグネシウム、コバルトなどのイオンを配合したりん酸亜鉛などから選ばれる１種もしくは２種以上の金属塩を含有する水溶液または水分散液が好適である。これらの金属塩の濃度は目的に応じて任意に選ぶことができるが、通常、１〜３０質量％の範囲内であることが好ましい。 
本発明の熱硬化型粉体塗料組成物は、上記金属基材上に電着塗膜を塗装した上にも塗装することができ、耐水性試験後の塗膜間の密着性にも優れる。
なお熱硬化型粉体塗料組成物の粉体塗装方法は、静電粉体塗装方法、例えば、コロナ帯電式、摩擦帯電式等によって行う。乾燥膜厚３０〜１００μｍ、好ましくは乾燥膜厚４０〜８０μｍが好適である。
【００５４】
本発明の熱硬化型粉体塗料組成物の焼き付けは、１４０〜２００℃で１０分間〜４０分間、特に１４０〜１６０℃で１０〜２０分間の加熱乾燥によって、耐水性、耐湿性及び防食性及び耐アルカリ性に優れる塗装物品を提供できる。従来からの粉体塗料組成物は、１６０℃以上の焼付け温度を必要としたが、１６０℃未満の焼付け温度でも、十分な塗膜性能を得ることができる。
【実施例】
【００５５】
次に、実施例を挙げて、本発明をより具体的に説明する。ここで「部」及び「％」はそれぞれ「質量部」及び「質量％」を意味する。
【００５６】
製造例１
温度計、攪拌機、加圧装置及び精留塔を具備した反応装置に、ネオペンチルグリコール５１７部を仕込み、攪拌しながら１３０℃まで昇温し、内容物が透明な液体となってからモノブチル錫オキサイト０．１２部、イソフタル酸８６０部を仕込み１８０℃まで昇温した。ついで内容物を１８０℃から２４０℃まで４時間掛けて徐徐に昇温し、２４０℃で９０分間反応を続けた後、精留塔を水分離器と置換し、内容物にキシレン６０部を加え水分離器にもキシレンを入れ、水とキシレンとを共沸させて縮合水を除去した。キシレン添加の３０分後から酸価の測定を開始し、キシレン添加時から酸価３５ｍｇＫＯＨ／g以下確認をして、加熱を停止し、キシレンを減圧除去して固形分１００質量％のポリエステル樹脂Ｎｏ．１を得た。      
ポリエステル樹脂Ｎｏ．１の酸価３４．８ｍｇＫＯＨ／ｇ、ガラス転移温度５６．３℃、重量平均分子量４，９００であった。
【００５７】
製造例２〜８      ポリエステル樹脂Ｎｏ．２〜Ｎｏ．８の製造例
表１の配合内容とする以外は、製造例１と同様にしてポリエステル溶液Ｎｏ．２〜Ｎｏ．８を得た。
【００５８】
【表１】
2009298925.tif 000003
【００５９】
比較製造例１    ポリイソシアネート化合物Ｎｏ．１の製造
反応容器中にイソホロンジイソシアネート２２２部及びメチルエチルケトンオキシム１７４部を加え７０℃に昇温した。経時でサンプリングし、赤外線吸収スペクトル測定にて２２７０ｃｍ-1付近に未反応のイソシアネート基の吸収がなくなったことを確認し、次いで加熱を停止し、有機溶剤を減圧除去して固形分１００質量％のポリイソシアネート化合物Ｎｏ．１を得た。
【００６０】
比較製造例２    ポリイソシアネート化合物Ｎｏ．２の製造
反応容器中にイソホロンジイソシアネート２２２部及びε−カプロラクタム
２２６部を加え７０℃に昇温した。経時でサンプリングし、赤外線吸収スペクトル測定にて未反応のイソシアネート基の吸収がなくなったことを確認し、次いで加熱を停止し、有機溶剤を減圧除去して固形分１００質量％のポリイソシアネート化合物Ｎｏ．２を得た。
【００６１】
実施例及び比較例
実施例１
ポリエステル樹脂Ｎｏ．１を９５．０部（固形分）、ＰＲＩＭＩＤ  ＸＬ-５５２（注１）５．０部（固形分）、ＡＬＣＵＲＥ４４７０（注２）３．０部（固形分）、硫酸バリウム１００（注３）５．０部、カルシグロス-ＴＮ（注４）５．０部、Ｋ-ＷＨＩＴＥ１０５（注６）５．０部、ＪＲ−６０５（注７）５０．０部、ベンゾイン０．５部及びレジフローＰ−６７（注９）１．０部を、ハイスピードミキサー（商品名、深江工業株式会社製、容量２リットル）に投入し、アジテーター５００ｒｐｍ、チョッパー４０００ｒｐｍで１分間攪拌して均一に混合した。    
次に１２０℃で押し出し混練機（商品名、ブスコニーダーＰＲ４６、ブス社製）を用いて溶融混練を行い、金属製バットに排出した。５０℃以下に冷却後ハンマー式衝撃粉砕機で微粉砕し、２００メッシュの金網で分級することにより、平均粒径３５μｍの粉体塗料Ｎｏ．１を作成した。
【００６２】
実施例２〜１５    粉体塗料Ｎｏ．２〜Ｎｏ．１５の製造例
表２及び表３の配合内容とする以外は、実施例１と同様の操作にて、平均粒径３５μｍの粉体塗料Ｎｏ．２〜Ｎｏ．１５を作成した。
【００６３】
【表２】
2009298925.tif 000004
【００６４】
【表３】
2009298925.tif 000005
【００６５】
（注１）ＰＲＩＭＩＤ  ＸＬ−５５２：商品名、エムス社製、β−ヒドロキシ
アルキルアミド（式（１）においてｎ＝４で示される）。
【００６６】
（注２）ＡＬＣＵＲＥ−４４７０：ＨＥＸＩＯＮ社製、商品名、トリアゾールブロック化イソホロンジイソシアネート化合物。
【００６７】
（注３）硫酸バリウム１００：堺化学工業社製、商品名、沈降性硫酸バリウム、平均粒径０．６μｍ。
【００６８】
（注４）カルシグロス−ＴＮ：ニチゴー・モビニール社製、商品名、炭酸カルシウム、平均粒径約２．５μｍ。
【００６９】
（注５）ルミナス：丸尾カルシウム社製、商品名、炭酸カルシウム、平均粒径０．１μｍ。
【００７０】
（注６）Ｋ−ＷＨＩＴＥ１０５：テイカ社製、商品名、トリポリリン酸二水素アルミニウムと酸化亜鉛の混合物。
【００７１】
（注７）ＪＲ−６０５：テイカ社製、商品名、ルチル型二酸化チタン。
【００７２】
（注８）カーボンブラックＭＡ−１００：商品名、カーボンブラック、三菱化学社製。
【００７３】
（注９）レジフローＰ−６７：ＥＳＴＲＯＮ  ＣＨＥＭＩＣＡＬ社製、商品名、表面調整剤、アクリル樹脂とシリカの混合物。
【００７４】
比較例１〜９
表４及び表５の配合内容とする以外は、実施例１と同様の操作にて、平均粒子径３５μｍの粉体塗料Ｎｏ．１６〜Ｎｏ．２４を作成した。
【００７５】
【表４】
2009298925.tif 000006
【００７６】
（注１０）ベスタゴンＢ１５３０：デグサ社製、商品名、ε−カプロラクタムをブロック剤として用いたイソホロンジイソシアネート。
【００７７】
（注１１）ベスタゴンＢＦ１５４０：デグサ社製、イソホロンジイソシアネート系のウレトジオン化合物。
【００７８】
【表５】
2009298925.tif 000007
【００７９】
（注１７）ＶＰＬＳ２１８１：バイエル社製、商品名、ε−カプロラクタムをブロック剤として用いたイソホロンジイソシアネート／ヘキサメチレンジイソシアネート。
【００８０】
（注１８）ＡＬＣＵＲＥ４４５０：バイエル社製、商品名、ε−カプロラクタムをブロック剤として用いたジフェニルメタン−２，４’−ジイソシアネート。
【００８１】
試験板（１）の作成  （化成処理板上）
金属基材（日本パーカライジング社製、パルボンド＃３１１８にてリン酸亜鉛処理された０．８ｍｍ厚の冷延鋼板）に、各粉体塗料を静電塗装機ＰＧ−１（商品名、松尾産業社製）を使用して乾燥膜厚が６０μｍになるように静電粉体塗装した。    
次いで、１５０℃で２０分間（被塗物表面温度保持時間）にて加熱乾燥を行ない、実施例及び比較例の試験板を得た。得られた試験板（１）の塗膜性能も併せて表２〜表４に示す。
【００８２】
試験板（２）の作成  （電着塗装板上）
金属基材（日本パーカライジング社製、パルボンド＃３０２０にてリン酸亜鉛処理された０．８ｍｍ厚の冷延鋼板）に、エレクロンＫＧ−４００（関西ペイント社製、商品名、カチオン電着塗料）を用いて乾燥膜厚２０μｍ（１５０℃２０分間焼付け）のプライマー被膜を形成させた。      
次いで、各粉体塗料を静電塗装機ＰＧ−１（商品名、松尾産業社製）を使用して乾燥膜厚が６０μｍになるように静電粉体塗装した。次に、１５０℃で２０分間（被塗物表面温度保持時間）で加熱乾燥を行い、実施例及び比較例の試験板を得た。得られた試験板（２）の塗膜性能も併せて表２〜表５に示す。
【００８３】
（注１２）ゲル分率：
次の手順に従って、ゲル分率を測定した。
ブリキ板に、乾燥膜厚６０μｍとなるように粉体塗装し、１５０℃２０分間、又は１６０℃２０分間焼付け乾燥した後の硬化塗膜を水銀アマルガム法によって剥離し、塗膜の重量を測定する。・・・（１）
該塗膜を４００メッシュのステンレス製金網に包み、次いで有機溶剤（ジメチルケトン（アセトン）／メタノール＝１／１（質量比））を満たしたフラスコ中に上記の「塗膜を包んだ金網」を浸漬して、マントルヒーターで加熱して還流しながら３時間かけて抽出を行った。「塗膜を包んだ金網」を取り出して有機溶剤が十分に揮発するように、１２０℃で６０分間乾燥した後、塗膜の重量を測定した。・・・（２）
各々の重量から下記式（１）に従って、ゲル分率を求めた。高いほど硬化性が良好であることを意味する。      
ゲル分率（％）＝［（２）／（１）］×１００・・・式（１）        
【００８４】
（注１３）耐水性：試験板（１）、又は試験板（２）を用いて、ＪＩＳ  Ｋ  ５６００−６−２（１９９９）に準じて、４０℃の温水に浸漬して２４０時間後に引き上げた。次いで、ＪＩＳ  Ｋ  ５６００−５−６（１９９９）に記載の碁盤目−テープ法に準じて、塗装板の塗膜面に素地に達するようにナイフを使用して約１ｍｍの間隔で縦、横それぞれ平行に１１本の切目を入れてゴバン目を形成し、その表面にセロハン粘着テープ（ＪＩＳ  Ｚ  １５２２）を貼着し、テープを急激に剥離した後のゴバン目塗面を下記基準にて評価した。      
◎：塗膜の剥離が全く認められない
○：ナイフ傷の角の塗膜の一部にわずかに剥離（塗膜間の剥離を含む）が認められる
△：１００個のゴバン目のうち全てが剥離（塗膜間の剥離を含む）したものが１〜２０個である
×：１００個のゴバン目のうち全てが剥離（塗膜間の剥離を含む）したものが２１個以上である
（注１４）耐湿性：試験板（１）、又は試験板（２）を用いて、クロスカットを入れ、温度５０℃、湿度９８％のボックス内に試験板を入れ、５００時間後に試験板を評価した。      
◎：クロスカット部のフクレ又は錆の発生がない。    
〇：クロスカット部のフクレ又は錆が１ｍｍ未満（片側）
△：クロスカット部のフクレ又は錆が１ｍｍ以上、かつ２ｍｍ未満（片側）
×：クロスカット部のフクレ又は錆が２ｍｍ以上（片側）                      
【００８５】
（注１５）防食性：試験板（１）、又は試験板（２）を用いて、素地に達するようにナイフでクロスカット傷を入れ、これをＪＩＳＺ−２３７１に準じて５００時間耐塩水噴霧試験を行い、ナイフ傷からの錆、フクレ幅によって以下の基準で評価した。    
◎：錆、フクレの最大幅がカット部より２．５ｍｍ未満（片側）、
○：錆、フクレの最大幅がカット部より２．５ｍｍ以上３ｍｍ未満（片側）、
△：錆、フクレの最大幅がカット部より３ｍｍ以上、４ｍｍ未満（片側）、
×：錆、フクレの最大幅がカット部より４ｍｍ以上（片側）。
【００８６】
（注１６）耐アルカリ性：試験板（１）、又は試験板（２）を用いて、５重量％の水酸化ナトリウムの水溶液に、２４０時間浸漬した後の塗膜外観を肉眼で観察し、ブリスター発生や白化状態などの外観変化を調べた。      
◎：試験前の塗板に対して、外観変化のないもの
〇：試験前の塗板に対して、極わずかに白化状態の外観変化が認められるが問題ないレベル
△：試験前の塗板に対して、ブリスター発生及び／又は白化などの外観変化が認められるもの
×：試験前の塗板に対して、著しくブリスター発生及び／又は白化などの外観変化が認められるもの
【産業上の利用可能性】
【００８７】
低温焼付けにて、耐水性、耐湿性、防食性及び耐アルカリ性に優れる塗装物品を提供できる。